(57)【要約】【課題】あらかじめ決められた化合物、たとえば蛍光体の薄膜を基板上に成膜する方法。【解決手段】その化合物は、３元、４元またはより高次の化合物、特に周期表のグループIIAおよびIIBの少なくとも１つの元素のチオアルミン酸塩、チオ没食子酸塩およびチオインデートからなるグループから選ばれた化合物である。実施例において、この方法は、少なくとも１つの硫化物のペレットを第１のソースの上に置き、少なくとも１つの硫化物のペレットを第２のソースの上に置き、１つのペレットに不純物が含まれているものである。基板への蒸着は各々別の電子ビームを使って実施する。硫化物の蒸発率は各々別に遮断された膜率モニタで監視する。基板上に化合物を生成するためにソースの温度を制御する。この方法は、とくにエレクトロルミネセントディスプレイにおいて、ほぼ不透明の基板上に３元または４元の蛍光体を成膜するために使用される。【特許請求の範囲】
【請求項１】
１つのあらかじめ定められた化合物、すなわち、３元、４元またはより高次の化合物の薄膜を基板上に成膜する方法であり、下記のステップから成るものである：
(i)少なくとも１種類の硫化物のペレットを第１のソースに置き、少なくとも１種類の硫化物のペレットを第２のソースに置くこと、その場合第１と第２のソース上の硫化物は互いに異なり、少なくとも第１と第２のソース上の一方の硫化物は化合物に対する不純物を含む；
(ii)別々の電子ビームで第１と第２のソース上のペレットを同時に蒸発させることにより、前記基板上の前記化合物の蒸着を実施すること；および
(iii)第１のソース上の硫化物の蒸発率を第１の膜率モニタでモニタし、第２のソース上の硫化物の蒸発率を第２の膜率モニタでモニタすること、その場合、第１の膜率モニタは第２のソースからの硫化物の蒸着から遮蔽され、第２の膜率モニタは第１のソースからの硫化物の蒸着から遮蔽されている。
【請求項２】
請求項１の方法において、ステップ(ii)における前記第１と第２のソースの温度は制御されている。
【請求項３】
請求項２の方法において、ステップ(iii)における前記第１と第２の膜率モニタの各々の温度はモニタされ、制御されている。
【請求項４】
請求項１の方法において、当該化合物は薄膜蛍光体である。
【請求項５】
請求項１の方法において、当該化合物は誘電体薄膜である。
【請求項６】
請求項４または５の方法において、前記化合物は、周期表のグループIIAおよびIIBの少なくとも1つの陽イオンの3元、4元および高次の化合物からなるグループから選ばれる。
【請求項７】
請求項６の方法において、前記化合物は、周期表のグループIIAおよびIIBの少なくとも1つの陽イオンのチオアルミン酸塩、チオ没食子酸塩およびチオインデートからなるグループから選ばれる。
【請求項８】
請求項７の方法において、前記化合物は、さらに周期表のグループIIAおよびIIBの少なくとも1つの陽イオンのチオアルミン酸塩、チオ没食子酸塩およびチオインデートからなるグループから選ばれた化合物を含む。
【請求項９】
請求項３の方法において、ステップ(i)の硫化物は第３のソースに置かれており、第３のソースは前記第１と第２のソースから遮蔽された膜率モニタを有し、第３のソースからの前記の膜率はモニタされ、制御されている。
【請求項１０】
請求項３の方法において、ステップ(i)の不純物は第３のソースに置かれており、第３のソースは前記第１と第２のソースから遮蔽された膜率モニタを有し、第３のソースからの前記の膜率はモニタされ、制御されている。
【請求項１１】
請求項７または８の方法において、前記基板は電磁波スペクトルの可視光線および赤外光線域において不透明である。
【請求項１２】
請求項７または８の方法において、化合物は3元化合物である。
【請求項１３】
請求項７または８の方法において、化合物は４元化合物である。
【請求項１４】
請求項１，２または３の方法において、ステップ(iii)の蒸着は大半がH2Sよりなる雰囲気の中で実施される。
【請求項１５】
請求項14の方法において、前記雰囲気はさらに酸素を含む。
【請求項１６】
請求項１の方法において、前記の方法はさらにステップ(iv)前記の堆積された化合物の熱処理を含む。
【請求項１７】
請求項７の方法において、前記の化合物は化学方程式BaaCa1-aAl2S4:Euにおいて"a"が0から1の範囲にあるものである。
【請求項１８】
請求項１７の方法において、化合物はCaAl2S4:Euである。
【請求項１９】
請求項７または８の方法において、陽イオンはバリウム、カルシウム、ストロンチウム、マグネシウム、亜鉛およびカドミウム、およびその混合物からなるグループから選ばれている。
【請求項２０】
請求項１，２または３の方法において、基板温度はモニタされている。
【請求項２１】
請求項４または５の方法において、基板上に堆積された化合物は単一結晶相である。
【請求項２２】
請求項４または５の方法において、基板上に堆積された化合物は複数の結晶構造を有する。
【請求項２３】
基板上に堆積された化合物であり、前記化合物は、周期表のグループIIAおよびIIBの少なくとも1つの陽イオンのチオアルミン酸塩、チオ没食子酸塩またはチオインデートを含み、前記化合物は請求項１の方法で形成される。
【請求項２４】
請求項２３の方法において、前記化合物は、さらに周期表のグループIIAおよびIIBの少なくとも1つの陽イオンのチオオキシアルミン酸塩、チオオキシ没食子酸塩およびチオオキシインデートからなるグループから選ばれた化合物を含む。
【請求項２５】
請求項２３の方法において、前記の化合物は化学方程式BaaCa1-aAl2S4:Euにおいて"a"が0から1の範囲にあるものである。
【請求項２６】
請求項２５の方法において、化合物はCaAl2S4:Euである。
【請求項２７】
請求項２３の方法において、化合物はアルカリアースチオアルミン酸塩である。
【請求項２８】
請求項２７の方法において、さらに化合物はアルカリアースチオオキシアルミン酸塩を含む。
【請求項２９】
請求項２２の方法において、陽イオンはバリウム、カルシウム、ストロンチウム、マグネシウム、亜鉛およびカドミウム、およびそれらの混合物からなるグループから選ばれている。
【請求項３０】
１つのあらかじめ定められた化合物、すなわち、３元、４元またはより高次の化合物の薄膜を基板上に成膜する方法であり、下記のステップから成るものである：
(i)第１の堆積物を蒸着装置の第１のソースに置き、第２の堆積物を蒸着装置の第２のソースに置くこと、その場合第１と第２の堆積物は互いに異なり、第１と第２の堆積物の成分が組み合わさって前記のあらかじめ定められた化合物を形成する；
(ii)前記第１と第２のソースからの前記の成分の前記基板への堆積の時間的変化を決定すること；
(iii)前記ソースからの同時蒸着により、基板上に前記の化合物を時間的に均一に蒸着させるために、前記の時間的変化を前記の第１と第２のソースの制御に使用すること。
【請求項３１】
請求項３０の方法において、第１のソースからの蒸発率を第１の膜率モニタでモニタし、第２のソースからの蒸発率を第２の膜率モニタでモニタすることにより前記の時間的変化を取得し、その場合、第１の膜率モニタは第２のソースからの蒸着から遮蔽され、第２の膜率モニタは第１のソースからの蒸着から遮蔽されている。
【請求項３２】
請求項３１の方法において、前記モニタリングはステップ(ii)の時間的な蒸着量の決定に使われる。
【請求項３３】
請求項３２の方法において、ステップ(ii)の前記モニタリングがステップ(iii)において使われる。
【請求項３４】
請求項３０、３１、３２または３３の方法において、前記の化合物は薄膜蛍光体である。
【請求項３５】
請求項３０、３１、３２または３３の方法において、当該化合物は誘電体薄膜である。
【請求項３６】
請求項３４または３５の方法において、前記化合物は、周期表のグループIIAおよびIIBの少なくとも1つの陽イオンのチオアルミン酸塩、チオ没食子酸塩およびチオインデートからなるグループから選ばれる。
【請求項３７】
請求項３６の方法において、前記化合物は、さらに周期表のグループIIAおよびIIBの少なくとも1つの陽イオンのチオオキシアルミン酸塩、チオオキシ没食子酸塩およびチオインデートからなるグループから選ばれた化合物を含む。
【請求項３８】
請求項3７の方法において、前記誘電体薄膜に並置して蛍光体を堆積するステップが追加されている。
【請求項３９】
請求項３０の方法において、その方法はさらにステップ(iv)前記の成膜された化合物の熱処理を含む。
【請求項４０】
請求項３９の方法において、前記の熱処理は窒素からなる雰囲気中で実施される。
【請求項４１】
請求項３０の方法において、第１と第２の堆積物は硫化物である。
【請求項４２】
請求項３０の方法において、第３の堆積物が第３のソースに置かれ、前記第３の堆積物が前記の化合物の一部である。
【請求項４３】
請求項３０の方法において、前記基板は電磁波スペクトルの可視光線および赤外光線域において不透明である。
【請求項４４】
請求項３０から４３のいずれかの方法において、ステップ(iii)の蒸着は大半がH2Sよりなる雰囲気の中で実施される。
【請求項４５】
請求項４４の方法において、前記雰囲気はさらに酸素を含む。
【請求項４６】
請求項３５の方法において、前記の化合物は化学方程式BaaCa1-aAl2S4:Euにおいて"a"が0から1の範囲にあるものである。
【請求項４７】
請求項４６の方法において、陽イオンはバリウム、カルシウム、ストロンチウム、マグネシウム、亜鉛およびカドミウム、およびそれらの混合物からなるグループから選ばれている。
【請求項４８】
請求項３０の方法において、蒸着はスパッタリングによる。
【請求項４９】
請求項３０から４８のいずれかの方法において、化合物は薄膜である。
【請求項５０】
請求項３０の方法において、蒸着は電子ビームによる。
【請求項５１】
請求項３０の方法において、蒸着は加熱蒸発による。
【請求項５２】
請求項５０または５１の方法において、前記第１と第２のソースの温度は制御されている。
【請求項５３】
請求項４７の方法において、化合物はCaAl2S4:Euである。
【請求項５４】
請求項５３の方法において、前記化合物は、さらに周期表のグループIIAおよびIIBの少なくとも1つの陽イオンのチオオキシアルミン酸塩、チオオキシ没食子酸塩およびチオオキシインデートからなるグループから選ばれた化合物を含む。
【発明の詳細な説明】
【技術分野】
【０００１】
本発明は、異なるソースから供給された構成成分からなる、３元、４元などの化合物の成膜、特に蛍光体物質の成膜法に関するものである。特に、それらの化合物は、チオアルミン酸塩、チオ没食子酸塩またはグループIIAおよびグループIIBのチオインデートである。そのような化合物を形成する硫化物のソースは異なっている。望ましい成膜法のひとつは電子ビーム蒸着法である。特定の態様としては、本発明は蛍光体物質、特に高誘電率の厚膜誘電体層を利用したフルカラーacエレクトロルミネセントディスプレイに使われるものの輝度と発光スペクトルの改良方法に関連する。
【背景技術】
【０００２】
薄膜エレクトロルミネセント（TFEL）ディスプレイは良く知られており、ガラス基板上に作られることが多い。しかし、特許文献１に例示された、セラミック基板上に作られた厚膜誘電体層を利用した薄膜蛍光体を使ったエレクトロルミネセントディスプレイは、より高い輝度とより優れた信頼性をもたらす。
厚膜誘電体の構造は、誘電破壊に対する優れた抵抗力を提供し、また、作動電圧が低い。セラミック基板の上に堆積された厚膜誘電体構造は、ガラス基板上に成膜されたTFELデバイスに比べて高い処理温度に耐える。高温に対する抵抗力が高いことは、輝度の改良のため蛍光体膜を高温で処理するうえで有利である。しかし高い輝度が得られてはいるが、厚膜誘電体層を利用したエレクトロルミネセントディスプレイには、陰極管（CRT）ディスプレイと十分に競合するために必要な蛍光体輝度と色座標がまだ不十分である。さらに、最近のCRTの仕様は輝度を上げ、色温度を上げる傾向にある。エレクトロルミネセントディスプレイの作動電圧を上げることによっていくらかの改良は可能であるが、これはディスプレイの電力消費の増加を招き、信頼性を下げ、ディスプレイの電子部品のコスト増加をもたらす。
【０００３】
フルカラーエレクトロルミネセントディスプレイには赤、緑、青色のサブピクセルを必要とする。各サブピクセルの必要な色調節を得るためには、光学フィルタが必要である。したがって、光学フィルタによるピクセルの各色の発光スペクトルの減衰を最小にするためには、各サブピクセルに使われる薄膜蛍光体材料をパターン化しなければならない。分解能が比較的低いディスプレイについては、シャドウマスクを介して蛍光体物質を堆積させることにより、必要なパターン化が可能である。分解能の高いディスプレイの場合は、シャドウマスクでは十分な精度が得られないので、写真平板法を使用しなければならない。写真平板技法には、必要なパターンをつくるためにフォトレジスト膜の堆積と、蛍光体の膜部分をエッチングないしリフトオフすることと、が必要である。
【０００４】
フォトレジスト膜の堆積と除去および蛍光体膜のエッチングないしリフトオフには、通常、水を含む溶剤またはプロトン性溶剤などを使用する必要が生じる。硫化ストロンチウムのような蛍光体物質は加水分解による影響を受けやすく、水やプロトン性溶剤は蛍光体物質の性能を劣化することがある。
蛍光体物質中の欠陥は青色サブピクセルに使われる蛍光体においてもっとも著しく、赤色と緑色のサブピクセルの領域に関係する青色サブピクセルの領域を増加させることによってある程度補償することができる。しかしそのような設計変更には、赤と緑の蛍光体物質に使われる蛍光体物質の性能向上とディスプレイの作動電圧の上昇が求められる。作動電圧が高いとディスプレイの電力消費の増大、信頼性の低下、ディスプレイの電子部品のコストアップを招く。
【０００５】
青色用にセリウムで活性化された硫化ストロンチウム、赤色と緑色用にマンガンで活性化された硫化亜鉛というのが、従来フルカラーディスプレイに用いられている蛍光体物質である。赤、緑および青のサブピクセルのために必要な色座標を得るためには、これらの蛍光体物質からの発光を適切な有色フィルタに通さなければならず、その結果、輝度とエネルギー効率の低下を招く。マンガンで活性化された硫化亜鉛は、１０ワットの入力に対して１０ルーメンという、比較的高い電気から光学エネルギーへの変換効率を持っており、セリウムで活性化された硫化ストロンチウムは青色発光において１ワットあたり１ルーメンというエネルギー変換効率を持っている。しかし、これらの蛍光体物質の発光スペクトルは非常に広く、硫化亜鉛をベースとする蛍光体物質は緑から赤までの色彩スペクトルをカバーし、一方、硫化ストロンチウムをベースとする物質は青から緑までの範囲をカバーする。したがって、適切な色座標を得るために光学フィルタの使用が必要になる。セリウムで活性化された硫化ストロンチウム蛍光体の発光スペクトルは、堆積条件を少し調節することによって青色側にいくらかは移すことができるが、光学フィルタを不要とするほどではない。
【０００６】
青色サブピクセルのための色座標を提供するように調節された、狭い発光スペクトルの幅を持つ代替青色蛍光体物質が検討されている。これらの中には、良好な青色色座標を持つが、輝度が低く安定性も悪いアルカリアースチオ没食子酸塩化合物を含んでいる。ホスト物質が３元化合物なので、蛍光体膜の化学量論的組成（ストイキオメトリ）を制御することは比較的に困難である。ユーロピウムで活性化されたバリウムチオアルミン酸塩は優れた青色座標と高い輝度を提供するが、これもまた化学量論的組成を制御することが困難な３元化合物である。
【０００７】
ユーロピウムで活性化されたバリウムチオアルミン酸塩の、シングルソースペレットからスパッタリングまたは電子ビーム蒸発による蛍光体膜の真空蒸着の結果、高い輝度のものが得られなかった。２つのソースペレットにより、ホッピング電子ビーム蒸着法を使って成膜した結果、バリウムチオアルミン酸塩の輝度を改善することができた。堆積された膜の化学量論的組成は、２つのソース物質をたたく電子ビームの滞留時間を制御することによって制御される。しかし、この方法には広い面積を持つディスプレイの商業生産には簡単に応用できないこと、また、作業中にペレットが消耗するゆえに発生する２つのソースからの蒸発率の変化を補償することができないという問題がある。
【０００８】
透明基板の上に硫化亜鉛の薄膜を成膜する方法が、コバヤシシロウらによる特許文献２によって開示された。
【特許文献１】
米国特許５，４３２，０１５
【特許文献２】
ＪＰ６３−２５９０６７
【発明の開示】
【発明が解決しようとする課題】
【０００９】
化合物、特に蛍光体の化合物を使った成膜法において、圧膜誘電体を利用してエレクトロルミネセントディスプレイにおける蛍光体物質の輝度と発光スペクトルの改善とを図ることは、高い利用度が考えられる。
【課題を解決するための手段】
【００１０】
化合物、特に３元およびその他の化学的に複雑な蛍光体化合物の成膜方法を発見した。
本発明の１つの態様は、１つのあらかじめ定められた化合物、すなわち、３元、４元またはより高次の化合物の薄膜を基板上に成膜する方法であり、下記のステップから成るものである：
(i)少なくとも１種類の硫化物のペレットを第１のソースに置き、少なくとも１種類の硫化物のペレットを第２のソースに置くこと、その場合第１と第２のソース上の硫化物は互いに異なり、少なくとも第１と第２のソース上の一方の硫化物は化合物に対する不純物を含む；
(ii)別々の電子ビームで第１と第２のソース上のペレットを同時に蒸発させることにより、前記基板上の前記化合物の蒸着を実施すること；および
(iii)第１のソース上の硫黄の蒸発率を第１の被膜率モニタでモニタし、第２のソース上の硫黄の蒸発率を第２の被膜率モニタでモニタすること、その場合、第１の被膜率モニタは第２のソースからの硫化物の蒸着から遮蔽され、第２の被膜率モニタは第１のソースからの硫化物の蒸着から遮蔽されているものとする。
【００１１】
本発明の１つの望ましい実施例においては、前記第１と第２の被膜率モニタはそれぞれのソースに対して、基板からそれらのソースまでの距離にほぼ等しい距離に置かれている。
本発明の別の実施例においては、前記第１と第２のソースの温度が制御されている。第１と第２の被膜率モニタの温度はモニタされ、制御されることが望ましい。
【００１２】
本発明のさらに別の実施例においては、化合物は蛍光体薄膜または誘電体薄膜である。
本発明のさらに別の望ましい実施例においては、前記の化合物が３元、４元および高次の化合物からなるグループから選択されたものであることが好ましい。これら３元、４元及び高次の化合物は、周期表のグループIIAおよびIIBに属する少なくとも１つの陽イオンの３元、４元および高次の化合物であり、とくに周期表のグループIIAおよびIIBに属する少なくとも１つの陽イオンまたはそれらの混合物のチオアルミン酸塩、チオ没食子酸塩およびチオインデート、およびその混合物であることが望ましい。
【００１３】
本発明の別の実施例においては、前記の化合物が、周期表のグループIIAおよびIIBに属する少なくとも１つの陽イオンのチオオキシアルミン酸塩、チオオキシ没食子酸塩およびチオオキシインデート、およびそれらの混合物から成るグループから選ばれた１つの化合物をさらに含んでいてもよい。
本発明のさらに別の実施例においては、化合物は、周期表のグループIIAおよびIIBに属する少なくとも１つの陽イオンのチオアルミン酸塩、チオ没食子酸塩およびチオインデートと、周期表のグループIIAおよびIIBに属する少なくとも１つの陽イオンのチオオキシアルミン酸塩、チオオキシ没食子酸塩および／またはチオオキシインデートから選ばれたものとの混合物を含んでいてもよい。
【００１４】
別の実施例では、硫化物は第３のソースに置かれており、第３のソースは前記第１と第２のソースから遮蔽された被膜率モニタを有し、第３のソースからの前記の被膜率はモニタされ、制御されている。特に、第３の被膜率モニタは、その第３のソースからの距離が、ほぼ基板とそのソースとの間の距離に等しいように配置されている。
さらに望ましい実施例では、前記の基板が電磁波スペクトルの可視領域および赤外領域において不透明である。
【００１５】
本発明の別の態様は、１つのあらかじめ定められた化合物、すなわち、３元、４元またはより高次の化合物の薄膜を基板上に成膜する方法であり、下記のステップから成るものである：
(i)第１の堆積物を蒸着装置の第１のソースに置き、第２の堆積物を蒸着装置の第２のソースに置くこと、その場合第１と第２の堆積物は互いに異なり、第１と第２の堆積物の成分が組み合わさって前記のあらかじめ定められた化合物を形成する；
(ii)前記第１と第２のソースからの前記の成分の前記基板への堆積の時間的変化を決定すること；
(iii)前記ソースからの同時蒸着により、基板上に前記の化合物を時間的に均一に蒸着させるために、前記の時間的変化を前記の第１と第２のソースの制御に使用すること。
【００１６】
前記の方法の望ましい実施例において、第１のソースからの蒸発率を第１の被膜率モニタでモニタし、第２のソースからの蒸発率を第２の被膜率モニタでモニタすることにより前記の時間的変化を取得し、その場合、第１の被膜率モニタは第２のソースからの蒸着から遮蔽され、第２の被膜率モニタは第１のソースからの蒸着から遮蔽されているものとする。
【００１７】
別の実施例においては、前記モニタリングはステップ(ii)の時間的な蒸着量の決定に使われる。とくに、ステップ(ii)の前記モニタリングをステップ(iii)に使用してもよい。
本発明の別の実施例においては、蒸着された薄膜の化合物は熱処理される。この焼きなましステップは窒素の雰囲気の下で行われることが望ましい。
【発明の効果】
【００１８】
化学量論的組成を制御し、基板上に成膜した蛍光体膜の輝度および光座標を最適化する。
【発明を実施するための最良の形態】
【００１９】
本発明は、望ましい化学量論的組成、高いエネルギ効率および高い輝度の蛍光体膜を得るための、化学的に複雑な化合物、特に蛍光体を含む、３元、４元および高次の化合物の成膜法に関連するものである。蛍光体の３元、４元および高次の化合物を使って成膜をすると高いエレクトロルミネセント現象が得られる。しかし、それには３、４、またはそれ以上の構成元素の比率を高精度に制御しなければならない。蛍光体の最高の性能を引き出すためには、化学量論的組成（ストイキオメトリ）の制御が重要である。本発明の一部の実施例においては、もし蛍光体の化学量論的組成が適切に制御されないと、蛍光体物質が複数の結晶構造を持ち、蛍光体の輝度とエネルギ効率を低減し、発光スペクトルの色座標が希望する値からずれてしまう。別の実施例においては、蛍光体は複数の結晶構造からなる化合物膜を生成する。そのような実施例においては、光発生機構が連鎖励起を含んでいることがあり、その場合、注入された電子がいくつかある層の１つにおいて短波長の可視または紫外光線を励起し、それが後になって第２または第３相において有用な可視波長の光を発生する。これらの実施例においては、構成層の相対存在量の比率を制御することが、複合蛍光体物質の輝度および光座標を最適化する上で重要である。
【００２０】
本発明においては、成膜中の化学量論的組成の制御は、異なる化学成分の２ないしそれ以上の成膜ソースと、他のソース物質と別に少なくとも２つのソースの堆積率を測定する堆積率測定システムおよび測定された堆積率に基づいて相対堆積率を制御するフィードバックシステムとの組み合わせを使うことにより、作動する。本発明は、電子ビーム蒸発、加熱蒸発、スパッタリングおよび反応スパッタリング法など、いくつかの物理的蒸着技法に適用できると考えられる。
【００２１】
ここに例示されるように、ユーロピウムで活性化されたカルシウムチオアルミン酸塩(CaAl2S4:Eu)、バリウムチオアルミン酸塩(BaAl2S4:Eu)、およびバリウム−カルシウムチオアルミン酸塩(BaaCa1-aAl2S4:Eu )から成る蛍光体物質は、ここに説明された方法で堆積することができ、高い輝度とエネルギ効率を示す。この方法は、他の３元、４元またはさらに高次のチオアルミン酸塩、チオ没食子酸塩およびチオインデート蛍光体およびその化合物と、周期表のグループIIAおよびIIBから選ばれたこれらの化合物の１種または複数種の陽イオンとを合成したものにも適用できると信じられている。そのような陽イオンには、バリウム、カルシウム、ストロンチウム、マグネシウム、亜鉛およびカドミウムが含まれる。この方法は、他の３元、４元またはさらに高次の化合物、特に周期表のグループIIAおよびIIBの陽イオンで形成された化合物にも適用されると信じられている。本発明の用途は、さらに、蛍光体の性能を高めるために蛍光体膜と並列に堆積される単一相の３元、４元またはさらに高次の誘電体膜の成膜にも広げられる。
【００２２】
本発明により堆積された化合物の薄膜は、さらに周期表のグループIIAおよびIIBに属する少なくとも１つの陽イオンのチオオキシアルミン酸塩、チオオキシ没食子酸塩およびチオキシインデートまたはそれらの混合物から成るグループから選ばれた１つの化合物を含んでいてもよい。１つの態様においては、最初の硫化物、たとえば硫化アルミニウムに含まれる酸素の存在により、硫化物が酸素と反応して酸化アルミニウムないしは硫酸アルミニウムを形成することによる。酸硫化物の存在は、結果的として生じる成膜または高輝度蛍光体膜としての化合物の特性に対しては、致命的なものではない。
【００２３】
蛍光体化合物はさまざまな不純物、特にユーロピウムおよびセリウムによって活性化される。
本発明の方法は、基板上に堆積される任意の３元、４元または高次の化合物に適用できると信じられている。基板上に蒸気を凝着させるために、さまざまなソース物質が選ばれることが、以下の説明から明らかになる。望ましい基板は、電磁波スペクトルの可視領域および赤外領域において不透明な基板である。具体的には、基板はセラミック基板の上に設けた厚膜誘電体層である。そのような基板にはアルミナ、および金属セラミック化合物を含む。
【００２４】
ここに述べたように、蛍光体の組成物は各々のソースの上に置かれている。たとえば、もし蛍光体がCaAIS4:Euならば、Al2S3が１つのソース上に置かれ、ユーロピウムがドープされたCaSが他のソース上に置かれる。もし蛍光体がBaaCa1-aAl2S4:Euならば、Al2S3が１つのソース上に置かれ、ユーロピウムがドープされたBaSとCaSとの混合物が他のソース上に置かれる。BaSとCaSとの混合比率は、"a”と"1-a"とで定義される。
【００２５】
望ましい実施例においては、蛍光体は、加水分解に対してセリウムで活性化された硫化ストロンチウムより影響を受け難く、したがって写真平板法でパターニングしやすいと思われているユーロピウムで活性化されたバリウム−カルシウムチオアルミン酸塩である。
本発明は多元素薄膜を成膜する新規性のある方法に関連し、エレクトロルミネセント蛍光体と、それに隣接する誘電体層から電子が蛍光体に打ち込まれることにより、高輝度の色を発光するものである。
【００２６】
図１は２重電子ビーム蒸着機の側面図で、その機器の全体を１０で指す。機器１０はソース物質１２と１４を持つ。結晶率モニタ１６は基板１８の近くに位置し、シールド２０の背後にある。シールド２０は、ソース物質１４からでなく、ソース物質１２からの蒸発物の堆積を受け止められるような位置に設けられている。同様に、結晶率モニタ２２は、基板１８に隣接し、結晶率モニタ１６に対面するように、シールド２４の背後に設けられている。シールド２４は、ソース物質１２からでなく、ソース物質１４からの蒸発物の堆積を受け止められるような位置に離れて設けられている。
【００２７】
結晶率モニタ１６、２２は、基板１８に並列で、しかもできるだけ接近した位置に設けられている。距離の差はこの方法の制御に関しては許される。結晶率モニタ１６、２２の位置は、ソース物質１２、１４からは離れているが、基板１８には近く、基板１８上のソース物質の成膜状況をより正確にモニタすることができる。
図示のように、基板１８は旋回可能である。
【００２８】
薄膜が基板上に成膜されると、熱処理が望ましくは窒素雰囲気の下で行われる。熱処理は約７００oCから約１０００oCの温度で行われる。この熱処理期間中に微量の酸素が導入されて、堆積された化合物中に少量の酸硫化物を形成することがあるが、そのような量では本来の成膜または高輝度蛍光体膜としての化合物の特性に決定的な影響を及ぼすことはないということは、当業者にとって自明である。
【００２９】
作業中、ソース物質のそれぞれの試料は、ここに述べるようにソース物質１２、１４として置かれる。各ソース物質１２、１４には、各々別の電子ビームが当てられ、継続的に運転される。ソース物質１２からの蒸発物のフラックス密度は結晶率モニタ１６によってモニタされ、ソース物質１４からの蒸発物のフラックス密度は結晶率モニタ２２によってモニタされる。ソース物質１２、１４の蒸発の制御には、結晶率モニタ１６、２２を組み合わせたコンピュータ制御のフィードバックシステムが使われている。したがって、各ソース物質は個別に独立制御されている。さらに、基板１８上の蛍光体の成膜制御は、独立制御装置のゆえに３元、４元またはそれ以上の高次の元素組成に対して最適の性能を引き出す。基板１８は運転中、旋回している。
【００３０】
蛍光体化合物にとって適切であれば、２つ以上のソース物質が使用可能である。
化合物の成膜は、もし堆積された化合物に硫黄分の不足を示す傾向が見られる場合は、堆積されたときに蛍光体膜を汚染することのないような、H2S、硫黄またはその他の揮発性硫黄含有化合物の雰囲気下で実施してもよい。しかし、場合によっては、H2Sの雰囲気なしで作業することも可能である。この作業はできればかなり濃いH2Sの雰囲気の下で行うことが望ましいが、この作業を少量ないし微量の酸素が存在する雰囲気の下でも実施することが可能なことは、当業者にとって自明である。したがって、雰囲気は大部分がH2Sでそれに少量または微量の酸素が混入したものである。熱処理の結果、少量の酸硫化物が化合物に存在することになるが、そのような量の存在は、結果的として生じる成膜または高輝度蛍光体膜としての化合物の特性に対しては、致命的なものではない。個々のモニタ上での個別の蒸発物の粘着係数、または凝縮率と呼ばれるものは、基板上に蒸発物を共堆積させたときの粘着係数とは、一般的には異なる値を示す。したがって、基板上における共同成膜を最適化するためには、そのような粘着係数の差異を理解しなければならない。
【００３１】
図２は機器１０の平面図である。図２には、４つのプラットフォーム２６A、２６B、２６Cおよび２６Dが示されており、いずれも旋回可能である。基板１８はプラットフォーム２６C上に示されている。ソース物質１２と１４は広い間隔をおいて設置され、一方、各ソースは、対応する結晶モニタ１６、２２、ならびにシールド２０、２４には近接して置かれている。
【００３２】
１つの実施例では、成膜機器には、４個の４０ｃｃソース物質ポケットを持つ、Temescal（登録商標）電子ビーム蒸発システムが組み込まれている。この機器は２基のSTIH-270-3CK電子ビーム銃と２つの独立した成膜率制御システムとを有する。この成膜率制御システムは、それぞれMDCe-Vapプログラマブルスイープコントローラ、MDCe-Vapソースコントロール、SyconSTC-200成膜率コントローラおよびMDCe-Vap CVS-15KW電子ビーム電源装置を内蔵している。他の機器を使用することもできる。
【００３３】
本発明は、図３、図４に示された実施例によってさらに明らかにされる。図３は蛍光体を使用するエレクトロルミネセント装置の断面図である。図４はエレクトロルミネセント装置の平面図である。その全体を４０で示すエレクトロルミネセント装置は、電極４４を列状に並べた基板４２を有している。厚膜誘電体４６はその上に薄膜誘電体４８を有している。薄膜誘電体４８は、その上に３本のピクセルコラム５０、５２、５４を有している。ピクセルコラムは、赤、緑および青の３基本原色を提供する蛍光体を含んでいる。ピクセルコラム５０は、薄膜誘電体４８と接触する赤の蛍光体５６を有している。別の薄膜誘電体５８は赤色蛍光体５６の上に置かれ、コラム電極６０は薄膜誘電体５８上に置かれている。同様に、ピクセルコラム５２は、薄膜誘電体４８上に緑色蛍光体６２を有し、さらにその上に薄膜誘電体６４とコラム電極６６とを有している。同様に、ピクセルコラム54は、薄膜誘電体４８上に青色蛍光体６８を有し、さらにその上に薄膜誘電体７０とコラム電極７２を有している。
【００３４】
本発明の別の態様は、１つのあらかじめ定められた化合物、すなわち、３元、４元またはより高次の化合物の薄膜を基板上に成膜する方法を提供する。この実施例においては、第１の堆積物は蒸着装置の第１のソースに置かれ、第２の堆積物は蒸着装置の第２のソースに置かれる。第１と第２の堆積物は異なり、硫化物であるかも知れないし、ないかも知れない。第１と第２の堆積物の成分が組み合わせられて、予め定められた化合物を形成する。第１と第２のソースからの同時蒸着により、前記基板上に予め定められた化合物が形成される。同時蒸着はスパッタリング、電子ビーム、または加熱蒸発、またはその他の種類の同時蒸着により行われる。この実施例では、第１と第２のソースからの基板上への各種成分の堆積の時間的変化が決定される。この時間的変化は、第１と第２のソースの制御、たとえば各ソースの温度制御に使われ、各ソースからの同時蒸着によって基板上に時間的に均一な組成が行われることを図る。
【００３５】
この方法の望ましい実施例においては、時間的変化は第１のソースからの蒸発率を第１の被膜率モニタによってモニタすることにより、また、第２のソースからの蒸発率を第２の被膜率モニタによってモニタすることにより得られる。第１の被膜率モニタは第２のソースからの蒸着から遮蔽され、第２の被膜率モニタは第１のソースからの蒸着から遮蔽されている。前記モニタリングはステップ(ii)の時間的な蒸着量の決定に使われる。特に、ステップ(ii)の前記モニタリングをステップ(iii)に使用しても良い。
【００３６】
本発明は、膜組成を調節可能な、エレクトロルミネセント蛍光体として使用される制御された化合物の多元素薄膜の成膜方法を提供する。高輝度の色発光の蛍光体が得られる。このプロセスは、たとえば低圧の物理的蒸着方法で堆積可能な少なくとも２種類のソース物質と、各ソース物質の成膜率を独立に測定可能な、成膜室内に置かれた成膜率モニタを使用することに依存する。成膜率モニタに適切なフィードバックコントロールを組み合わせて使用することにより、ソース物質の元素を組み合わせた化合物を構成する組成物の成分制御が可能になる。そのような膜は、３元または４元化合物で構成されるが、多数の元素を含む膜も多数のソースを使用することにより可能である。エレクトロルミネセント蛍光体膜の輝度と発光スペクトルは、それらの膜の元素組成を制御し、調節することにより、最適化することができる。
【００３７】
こうして、本発明は、３元、４元または高次の蛍光体化合物を成膜する方法、特に不透明の基板上に成膜する方法を提供する。この方法は、改良されたエレクトロルミネセント蛍光体、特に、より安定した組成の蛍光体を実現するために、１つ以上のソースからの相対成膜率を制御する手段を提供する。こうして得られた蛍光体は、より高い輝度と改良された発光色を示すと信じられている。
【００３８】
上記の開示は一般的に本発明を説明したものである。さらに完全な理解は、以下の具体例を参照することによって得られるであろう。これらの例は例示の目的でのみ説明されるのであり、本発明の範囲を制限するものではない。形態の変更や同等品による差し替えを、そうすることが有利な場合に行うことは、すでに考慮済みである。以下に具体的な条件を示すが、それらの条件は説明の都合上であり、制限を設けることを意図していない。
【００３９】
例I
硫化バリウム、硫化カルシウム、硫化アルミニウムおよび硫化ユーロピウムをさまざまな割合で混ぜ合わせて、一連のユーロピウムをドープしたチオアルミン酸塩粉末を準備した。その混合粉末を圧縮して直径1.3ｃｍ、高さ0.75ｃｍのペレットに成形した。その一連のサンプルにおいて、化学式BaaCa1-aAl2S4:Euのなかの"a"を0、 0.1、 0.3、 0.5、 0.7、 0.9および1.0と変化させた。すべての蛍光体物質は、バリウムとカルシウム濃度の合計値の３原子パーセントに相当するユーロピウムの公称濃度を持っていた。ペレットは900oCで20分間、窒素雰囲気中で焼きなまされた。
【００４０】
その粉末の光ルミネセンスは、紫外線光源の下で粉末の輝度を測定して検討された。CaAl2S4:EuからBaAl2S4:Euまで、"a"の濃度を0.1から1まで増加すると共に、蛍光体ペレットを365ナノメータの紫外光線で光学的に刺激したところ、CIE色座標"x"は0.17から0.15に減少し、CIE色座標"y"は0.67から0.15に減少した。その光ルミネセンスは98から45 cd/m2に減少した。ペレットの色は次第に緑から青に変化した。ペレットは目視でもその色が変化した。ペレットの色はa = 0.7以下では裸視の場合、緑に見えた。
【００４１】
ペレットの“a"を変えた場合の光ルミネセンス発光と色座標の変化を図５に示す。
例II
例Iで述べた種類のユーロピウムをドープしたチオアルミン酸塩蛍光体膜でａ＝０のものを、二重ソース法と上述の機器を使用して、厚膜不透明基板上に形成した。
蛍光体を成膜するために使用した２つのソース物質の１つは、ペレット状の硫化アルミニウム(Al2S3)であった。このペレットは焼きなまししてなかった。他のソース物質はユーロピウムをドープした硫化カルシウム(CaS:Eu)ペレットであった。このペレットは800oCで20分間、窒素雰囲気中で焼きなまされた。Al2S3およびCaS:Euペレットの直径と高さは夫々2.5と1.8ｃｍであった。これらのペレットはゆっくりガス抜きを行い、夫々の電子銃からの低電子ビーム電流で準備を整えた。
【００４２】
基板は、Wuらによる米国特許申請09/540,288で開示されたアルミナの上に金の電極パターンを堆積し、その上にPMN−PTとジルコン酸チタン酸鉛膜かぶせたものからなる厚膜誘電体層をのせ、さらに、アルミナの薄膜を乗せたものである。PMN-PTは鉛とニオブ酸マグネシウムおよびチタン酸マグネシウムを含む物質である。
蛍光体の成膜中、Al2S3およびCaS:Euは硫化水素分圧が2X10-4 Torrある雰囲気中で同時に蒸発させた。成膜基板温度は約500oCであった。Al2S3とCaS:Euの成膜率は、２つの堆積率モニタリングシステムで独立に測定した結果、各々毎秒2.8と1.8オングストロームであった。２つのソース物質の粘着係数と作業物基盤上の化合物質の粘着係数間の差を埋めるためには相対的な成膜率を調節する必要があることがわかっている。
【００４３】
CaAl2S4:Eu蛍光膜の厚さは、走査型電子顕微鏡で計測した結果、2300オングストロームであった。蛍光体膜を構成している構造の例は、図３、図４に断面図と平面図で示されたとおりである。堆積された蛍光体は、成膜後、約700oCで2分間、窒素雰囲気の下で焼きなましされた。試験装置を完成するために、蛍光体層の上に第2のアルミナ薄層を堆積し、アルミナ層の上にインジウム錫酸化物からなる第2の電極構造を堆積した。
【００４４】
こうして得られた蛍光体は、比較的高いエネルギ変換効率を提供し、励起周波数120Hz、しきい値電圧190ボルトを70ボルト上回る電圧、パルス幅30マイクロ秒で稼動させたとき、無ろ過CIE色座標値がx=0. 19、y=0.62であり、平方メートル当り90カンデラの輝度を得ることができた。光ルミネセンスと電子ルミネセンスの両方のピーク発光波長は515ｍｎであった。
【００４５】
1つの比較例として、三井鉱山株式会社とシャープ株式会社による1996年5月28日公示のJP8-134440では、CaAl2S:Eu蛍光体のスパッタ成膜による薄膜のエレクトロルミネセント輝度は1ｋH励起周波数で1cd/m2であり、CIE座標はx=0.13、y=0.377であった。本発明の方法により、同じ蛍光体がはるかに高い輝度と改善された色座標を提供し、輝度は約2桁高かった。
【００４６】
例III
例Iで述べた物質でａ＝１とした材料を使って蛍光体膜が準備された。手法は例Iで述べたとおりである。この蛍光体の場合、1つの種類のペレットはAl2S3から生成され、たのペレットは硫化バリウムと硫化ユーロピウムの必要な混合物から生成された。BaAl2S4:Eu蛍光膜の厚さは、走査型電子顕微鏡で計測した結果、2700オングストロームであった。
【００４７】
例Iで述べたとおり、a=0に対応する組成、すなわちCaAl2S4:Euに対して、励起周波数120Hz、パルス幅30マイクロ秒を使用した場合、エレクトロルミネセントピクセルはしきい値電圧180ボルトを70ボルト上回る電圧で輝度が90 cd/m2で、CIE座標はx=0.19、y=0.62であった。これは同じ公称組成を持つペレットで観察された光ルミネセンス値と同等である。
【００４８】
a=1に対応する組成、すなわちBaAl2S4:Euに対して、しきい値電圧190ボルトを70ボルト上回る電圧で輝度は約４０cd/m2であった。CIE座標はx=0.15、y=0.14であり、これも同じ公称組成を持つペレットで観察された光ルミネセンス値と同等である。
その堆積膜のエレクトロルミネセント色座標値について圧縮粉末の光ルミネセンスと同等の結果が得られたことは、薄膜の組成が対応する粉末のものに近いことを示しており、したがって、二重ソース成膜法が堆積膜の化学量論的組成を十分制御できることを示している。
【００４９】
以上、本発明の望ましい実施例を詳述したが、当業者が発明の趣旨と特許請求の範囲内でこれに対する変化をつけ得ることは自明である。
【図面の簡単な説明】
【００５０】
【図１】複列電子ビーム蒸発器の側面模式図。
【図２】図１の複列電子ビーム蒸発器の平面模式図。
【図３】厚膜誘電体層と蛍光体化合物からなるエレクトロルミネセント素子の断面の模式図。
【図４】フルカラーエレクトロルミネセントピクセルとそれを構成するサブピクセルの平面模式図。
【図５】光ルミネセンスであり、CIEカラー対厚膜エレクトロルミネセントディスプレイに組み込まれたBaaCa1-aAl2S4:Euなる化学式を持つ物質を含む蛍光体物質の”a”の図式表現。
【図１】
2004522826.tif 000002
【図２】
2004522826.tif 000003
【図３】
2004522826.tif 000004
【図４】
2004522826.tif 000005
【図５】
2004522826.tif 000006
【国際公開パンフレット】
2004522826.tif 000007
2004522826.tif 000008
2004522826.tif 000009
2004522826.tif 000010
2004522826.tif 000011
2004522826.tif 000012
2004522826.tif 000013
2004522826.tif 000014
2004522826.tif 000015
2004522826.tif 000016
2004522826.tif 000017
2004522826.tif 000018
2004522826.tif 000019
2004522826.tif 000020
2004522826.tif 000021
2004522826.tif 000022
2004522826.tif 000023
2004522826.tif 000024
2004522826.tif 000025
2004522826.tif 000026
2004522826.tif 000027
2004522826.tif 000028
2004522826.tif 000029
2004522826.tif 000030
2004522826.tif 000031
2004522826.tif 000032
2004522826.tif 000033
2004522826.tif 000034
2004522826.tif 000035
【手続補正書】
【提出日】平成15年8月20日(2003.8.20)
【手続補正１】
【補正対象書類名】特許請求の範囲
【補正対象項目名】全文
【補正方法】変更
【補正の内容】
【特許請求の範囲】
【請求項１】
１つのあらかじめ定められた化合物、すなわち、３元、４元またはより高次の化合物の薄膜を基板上に成膜する方法であり、下記のステップから成るものである：
(i)少なくとも１種類の硫化物のペレットを第１のソースに置き、少なくとも１種類の硫化物のペレットを第２のソースに置くこと、その場合第１と第２のソース上の硫化物は互いに異なり、少なくとも第１と第２のソース上の一方の硫化物は化合物に対する不純物を含む；
(ii)別々の電子ビームで第１と第２のソース上のペレットを同時に蒸発させることにより、前記基板上の前記化合物の蒸着を実施すること；および
(iii)第１のソース上の硫化物の蒸発率を第１の膜率モニタでモニタし、第２のソース上の硫化物の蒸発率を第２の膜率モニタでモニタすること、その場合、第１の膜率モニタは第２のソースからの硫化物の蒸着から遮蔽され、第２の膜率モニタは第１のソースからの硫化物の蒸着から遮蔽されている。
【請求項２】
請求項１の方法において、ステップ(ii)における前記第１と第２のソースの温度は制御されている。
【請求項３】
請求項２の方法において、ステップ(iii)における前記第１と第２の膜率モニタの各々の温度はモニタされ、制御されている。
【請求項４】
請求項１の方法において、当該化合物は薄膜蛍光体である。
【請求項５】
請求項１の方法において、当該化合物は誘電体薄膜である。
【請求項６】
請求項４または５の方法において、前記化合物は、周期表のグループIIAおよびIIBの少なくとも1つの陽イオンの3元、4元および高次の化合物からなるグループから選ばれる。
【請求項７】
請求項６の方法において、前記化合物は、周期表のグループIIAおよびIIBの少なくとも1つの陽イオンのチオアルミン酸塩、チオ没食子酸塩およびチオインデートからなるグループから選ばれる。
【請求項８】
請求項７の方法において、前記化合物は、さらに周期表のグループIIAおよびIIBの少なくとも1つの陽イオンのチオアルミン酸塩、チオ没食子酸塩およびチオインデートからなるグループから選ばれた化合物を含む。
【請求項９】
請求項３の方法において、ステップ(i)の硫化物は第３のソースに置かれており、第３のソースは前記第１と第２のソースから遮蔽された膜率モニタを有し、第３のソースからの前記の膜率はモニタされ、制御されている。
【請求項１０】
請求項３の方法において、ステップ(i)の不純物は第３のソースに置かれており、第３のソースは前記第１と第２のソースから遮蔽された膜率モニタを有し、第３のソースからの前記の膜率はモニタされ、制御されている。
【請求項１１】
請求項７または８の方法において、前記基板は電磁波スペクトルの可視光線および赤外光線域において不透明である。
【請求項１２】
請求項７または８の方法において、化合物は3元化合物である。
【請求項１３】
請求項７または８の方法において、化合物は４元化合物である。
【請求項１４】
請求項１，２または３の方法において、ステップ(iii)の蒸着は大半がH2Sよりなる雰囲気の中で実施される。
【請求項１５】
請求項14の方法において、前記雰囲気はさらに酸素を含む。
【請求項１６】
請求項１の方法において、前記の方法はさらにステップ(iv)前記の堆積された化合物の熱処理を含む。
【請求項１７】
請求項７の方法において、前記の化合物は化学方程式BaaCa1-aAl2S4:Euにおいて"a"が0から1の範囲にあるものである。
【請求項１８】
請求項１７の方法において、化合物はCaAl2S4:Euである。
【請求項１９】
請求項７または８の方法において、陽イオンはバリウム、カルシウム、ストロンチウム、マグネシウム、亜鉛およびカドミウム、およびその混合物からなるグループから選ばれている。
【請求項２０】
請求項１，２または３の方法において、基板温度はモニタされている。
【請求項２１】
請求項４または５の方法において、基板上に堆積された化合物は単一結晶相である。
【請求項２２】
請求項４または５の方法において、基板上に堆積された化合物は複数の結晶構造を有している。
【請求項２３】
基板上に堆積された化合物であり、前記化合物は、周期表のグループIIAおよびIIBの少なくとも1つの陽イオンのチオアルミン酸塩、チオ没食子酸塩またはチオインデートおよび周期表のグループIIAおよびIIBの少なくとも1つの陽イオンのチオオキシアルミン酸塩、チオオキシ没食子酸塩またはチオオキシインデートから選ばれた化合物を含み、前記化合物は請求項１の方法で形成されたものである。
【請求項２４】
請求項２３の方法において、前記の化合物は、化学方程式BaaCa1-aAl2S4:Euを持つチオアルミン酸塩であり、"a"が0から1の範囲にあるもの、およびチオオキシアルミン酸塩を含む。
【請求項２５】
請求項２４の方法において、前記チオアルミン酸塩はCaAl2S4:Euである。
【請求項２６】
請求項２３、２４または２５の化合物において、前記チオオキシアルミン酸塩はバリウムとカルシウムを含むアルカリアースチオオキシアルミン酸塩である。
【請求項２７】
請求項２３の方法において、前記陽イオンはバリウム、カルシウム、ストロンチウム、マグネシウム、亜鉛およびカドミウム、およびそれらの混合物からなるグループから選ばれている。
【請求項２８】
１つのあらかじめ定められた化合物、すなわち、３元、４元またはより高次の化合物の薄膜を基板上に成膜する方法であり、下記のステップから成るものである：
(i)第１の堆積物を蒸着装置の第１のソースに置き、第２の堆積物を蒸着装置の第２のソースに置くこと、その場合第１と第２の堆積物は互いに異なり、第１と第２の堆積物の成分が組み合わさって前記のあらかじめ定められた化合物を形成する；
(ii)第１のソースからの蒸発率を第１の被膜率モニタでモニタし、第２のソースからの蒸発率を第２の被膜率モニタでモニタし、その場合、第１の被膜率モニタは第２のソースからの蒸着から遮蔽され、第２の被膜率モニタは第１のソースからの蒸着から遮蔽されているようにして前記第１と第２のソースからの前記の成分の前記基板への堆積の時間的変化を決定すること；
(iii)前記ソースからの同時蒸着により、基板上に前記の化合物を時間的に均一に蒸着させるために、前記の時間的変化を前記の第１と第２のソースの制御に使用すること。
【請求項２９】
請求項２８の方法において、ステップ(ii)の前記モニタリングがステップ(iii)において使われる。
【請求項３０】
請求項２８または２９の方法において、前記の化合物は薄膜蛍光体である。
【請求項３１】
請求項２８または２９の方法において、当該化合物は誘電体薄膜である。
【請求項３２】
請求項３０または３１の方法において、前記化合物は、周期表のグループIIAおよびIIBの少なくとも1つの陽イオンのチオアルミン酸塩、チオ没食子酸塩およびチオインデートからなるグループから選ばれる。
【請求項３３】
請求項３２の方法において、前記化合物は、さらに周期表のグループIIAおよびIIBの少なくとも1つの陽イオンのチオオキシアルミン酸塩、チオオキシ没食子酸塩およびチオオキシインデートからなるグループから選ばれた化合物を含む。
【請求項３４】
請求項３２または３３の方法において、前記誘電体うす膜に並置して蛍光体を堆積するステップが追加されている。
【請求項３５】
請求項２８の方法において、その方法はさらにステップ(iv)前記の成膜された化合物の熱処理を含む。
【請求項３６】
請求項３５の方法において、前記の熱処理は窒素からなる雰囲気中で実施される。
【請求項３７】
請求項２８の方法において、第１と第２の堆積物は硫化物である。
【請求項３８】
請求項２８の方法において、第３の堆積物が第３のソースに置かれ、前記第３の堆積物が前記の化合物の一部である。
【請求項３９】
請求項２８の方法において、前記基板は電磁波スペクトルの可視光線および赤外光線域において不透明である。
【請求項４０】
請求項２８から３９のいずれかの方法において、ステップ(iii)の蒸着は大半がH2Sよりなる雰囲気の中で実施される。
【請求項４１】
請求項４０の方法において、前記雰囲気はさらに酸素を含む。
【請求項４２】
請求項２８の方法において、前記の化合物は化学方程式BaaCa1-aAl2S4:Euにおいて"a"が0から1の範囲にあるものである。
【請求項４３】
請求項３２の方法において、陽イオンはバリウム、カルシウム、ストロンチウム、マグネシウム、亜鉛およびカドミウム、およびそれらの混合物からなるグループから選ばれている。
【請求項４４】
請求項２８の方法において、蒸着はスパッタリングによる。
【請求項４５】
請求項２８から４４のいずれかの方法において、化合物は薄膜である。
【請求項４６】
請求項２８の方法において、蒸着は電子ビームによる。
【請求項４７】
請求項２８の方法において、蒸着は加熱蒸発による。
【請求項４８】
請求項４６または４７の方法において、前記第１と第２のソースの温度は制御されている。
【請求項４９】
請求項４３の方法において、化合物はCaAl2S4:Euである。
【請求項５０】
請求項４９の方法において、前記化合物は、さらに周期表のグループIIAおよびIIBの少なくとも1つの陽イオンのチオオキシアルミン酸塩、チオオキシ没食子酸塩およびチオオキシインデートからなるグループから選ばれた化合物を含む。
【請求項５１】
基板上に堆積した化合物で、前記化合物は、周期表のグループIIAおよびIIBの少なくとも1つの陽イオンのチオオキシアルミン酸塩、チオオキシ没食子酸塩およびチオオキシインデートからなるグループから選ばれた化合物を含み、前記化合物は請求項1の方法により形成されたものである。
【手続補正２】
【補正対象書類名】明細書
【補正対象項目名】００４２
【補正方法】変更
【補正の内容】
【００４２】
基板は、Wuらによる国際出願PCT／CA00／00561で開示されたアルミナの上に金の電極パターンを堆積し、その上にPMN−PTとジルコン酸チタン酸鉛膜とをかぶせたものからなる厚膜誘電体層をのせ、さらに、アルミナの薄膜を乗せたものである。PMN-PTは鉛とニオブ酸マグネシウムおよびチタン酸マグネシウムを含む物質である。
蛍光体の成膜中、Al2S3およびCaS:Euは硫化水素分圧が2X10-4 Torr (2.66x10-2Pa)ある雰囲気中で同時に蒸発させた。成膜基板温度は約500oCであった。Al2S3とCaS:Euの成膜率は、２つの堆積率モニタリングシステムで独立に測定した結果、各々毎秒2.8と1.8オングストロームであった。２つのソース物質の粘着係数と作業物基盤上の化合物質の粘着係数間の差を埋めるためには相対的な成膜率を調節する必要があることがわかっている。




【国際調査報告】
2004522826.tif 000036
2004522826.tif 000037